Patent DE-102015214198-B4 (DE)
Title: Verfahren zur Herstellung einer verkapselten Pigmentdispersion
Inventor: MOORE KELLEY A
IPC: C09D11/326
Filed: 2015-07-27
Granted: 2022-02-24
Abstract: Verfahren zur Herstellung einer verkapselten Pigmentdispersion, das Folgendes umfasst:Herstellung eines Urethan-Prepolymers;In-Reaktion-Bringen des Urethan-Prepolymers mit einem Neutralisierungsmittel;Zugabe einer wässrigen Dispersion zum neutralisierten Prepolymer zur Bildung einer wässrigen Dispersion des neutralisierten Prepolymers; undIn-Reaktion-Bringen der wässrigen Dispersion des neutralisierten Prepolymers mit einem Chain-Extender ausgewählt aus der Gruppe bestehend aus Ethylendiamin, 1,2-Propandiamin, 1,6-Hexamethylendiamin, Piperazin, 2,5-Dimethylpiperazin, Isophorondiamin, 4,4'-Dicyclohexylmethandiamin, 3,3'-Dimethyl-4,4'-Dicyclohexylmethandiamin, 1,4-Cyclohexandiamin, N-Hydroxymethylaminoethylamin, N-Hydroxyethylaminoethylamin, N-Hydroxypropylaminopropylamin, N-Ethylaminoethylamin, N-Methylaminopropylamin, Diethylentriamin, Dipropylentriamin und Triethylentetramin, wobei eine verkapselte Pigmentdispersion hergestellt wird;wobei das Verfahren weiterhin einen Schritt der Zugabe eines Pigments umfasst, der vor dem In-Reaktion-Bringen der wässrigen Dispersion des neutralisierten Prepolymers mit einem Chain-Extender stattfindet;wobei ein Schritt der Zugabe eines Pigments nach der Zugabe einer wässrigen Dispersion zum neutralisierten Prepolymer zur Bildung einer wässrigen Dispersion des neutralisierten Prepolymers und vor dem In-Reaktion-Bringen der wässrigen Dispersion des neutralisierten Prepolymers mit einem Chain-Extender stattfindet;wobei die Polyurethan-Dispersion ein Reaktionsprodukt ist aus:(a) einem Urethan-Prepolymer, wobei das Urethan-Prepolymer das katalytische Reaktionsprodukt darstellt aus:(i) einem Polyol;(ii) einem Polyisocyanat; und(iii) einem inneren Tensid;(b) einem Neutralisierungsmittel; und(c) einem Chain-Extender ausgewählt aus der Gruppe bestehend aus Ethylendiamin, 1,2-Propandiamin, 1,6-Hexamethylendiamin, Piperazin, 2,5-Dimethylpiperazin, Isophorondiamin, 4,4'-Dicyclohexylmethandiamin, 3,3'-Dimethyl-4,4'-Dicyclohexylmethandiamin, 1,4-Cyclohexandiamin, N-Hydroxymethylaminoethylamin, N-Hydroxyethylaminoethylamin, N-Hydroxypropylaminopropylamin, N-Ethylaminoethylamin, N-Methylaminopropylamin, Diethylentriamin, Dipropylentriamin und Triethylentetramin; und ein Pigment, das ausgewählt ist aus der Gruppe bestehend aus TiO2-Pigmenten, fluoreszierenden Pigmenten, phosphoreszierenden Pigmenten und Gemischen davon, wobei das Pigment gegenüber dem Polyisocyanat nicht reaktiv ist, wobei der Pigmentgehalt im Bereich von 0,1 bis 30 Prozent liegt, bezogen auf das Gewicht der verkapselten Pigmentdispersion;wobei das stöchiometrische Äquivalent für das Molverhältnis des inneren Tensids zum Polyol 0,5 bis 2 beträgt und das stöchiometrische Äquivalent für das Molverhältnis der NCO-Gruppen zur Gesamtheit der OH-Gruppen im Prepolymer 1 bis 3 beträgt;wobei die Menge des Neutralisierungsmittels im Bereich von 50 % bis 110 % der Menge des inneren Tensids liegt;wobei die Menge des Wassers von 20 bis 80 % beträgt, basierend auf dem Gesamtgewicht der wässrigen Dispersion;wobei die stöchiometrisch äquivalenten Menge des Chain-Extenders von 60 bis 100 Prozent der Menge des Prepolymers beträgt;wobei die Dispersion eine durchschnittliche Dispersionspartikelgröße von 50 nm bis 100 nm aufweist, undwobei das Pigment in der Polyurethan-Dispersion verkapselt ist.